"ポリグリコール酸100質量部と、水溶性高分子または水溶性オリゴマー1~25質量部とを含むポリグリコール酸組成物。前記ポリグリコール酸が、グリコリド70~100質量及び他の環状モノマー30~0質量を開環重合して得られるポリグリコール酸である請求項1に記載のポリグリコール酸組成物。前記ポリグリコール酸が、a重量平均分子量Mwが10,000~800,000、b重量平均分子量Mwと数平均分子量Mnとの比Mw/Mnで表される分子量分布が1.5~4.0、c末端カルボキシル基濃度が0.1~300eq/106g、d残留グリコリド量が0.2質量以下、かつ、e1熱重量減少開始温度が210°C以上である請求項1または2に記載のポリグリコール酸組成物。前記水溶性高分子または水溶性オリゴマーが、ポリビニルアルコール、ポリアルキレングリコール、ポリアクリル酸またはグリコール酸オリゴマーである請求項1乃至3のいずれか1項に記載のポリグリコール酸組成物。請求項1乃至4のいずれか1項に記載のポリグリコール酸組成物から形成されるポリグリコール酸を含む樹脂成形品。請求項5に記載のポリグリコール酸を含む樹脂成形品を成形体の一部分に備える該成形体。前記成形体が、ポリグリコール酸を含む樹脂成形品を除いた部分に、金属またはポリグリコール酸以外の樹脂を含む請求項6に記載の成形体。前記成形体が、インクジェット法で成形された3次元成形体である請求項7に記載の成形体。前記成形体が、射出成形回路部品である請求項7に記載の成形体。ポリグリコール酸を含む樹脂成形品を、アルカリ化合物濃度2~15質量、かつ温度20~95°Cのアルカリ水溶液に、10秒間~110分間浸漬する請求項5に記載の樹脂成形品に含まれるポリグリコール酸の分解方法。前記樹脂成形品を、温度50~200°Cの水媒体に、1分間~14時間接触させた後に、前記アルカリ水溶液に浸漬する請求項10に記載の樹脂成形品に含まれるポリグリコール酸の分解方法。前記成形体を、アルカリ化合物濃度2~15質量かつ温度20~95°Cのアルカリ水溶液に、10秒間~110分間浸漬する請求項6乃至9のいずれか1項に記載の成形体に含まれるポリグリコール酸の分解方法。前記成形体を、温度50~200°Cの水媒体に、1分間~14時間接触させた後に、前記アルカリ水溶液に浸漬する請求項12に記載の成形体に含まれるポリグリコール酸の分解方法。本発明の課題は、アルカリ水溶液への浸漬によって短時間でPGAを分解し除去することができるPGA組成物、該組成物を成形してなるPGAを含む樹脂成形品または該樹脂成形品を一部分に備える成形体、及び、樹脂成形品または成形体に含まれるPGAの分解方法を提供することにある。本発明者らは、上記の課題について、鋭意研究を重ねた結果、PGAを用いる構成を、PGAと水溶性高分子または水溶性オリゴマーとを含むPGA組成物とすることで、上記の課題を解決することができることを見いだした。すなわち、本発明によれば、PGA100質量部と、水溶性高分子または水溶性オリゴマー1~25質量部とを含むPGA組成物が提供される。本発明によれば、実施態様として、以下1~3のPGA組成物が提供される。1前記PGAが、グリコリド70~100質量及び他の環状モノマー30~0質量を開環重合して得られるPGAである前記のPGA組成物。2前記PGAが、a重量平均分子量Mwが10,000~800,000、b重量平均分子量Mwと数平均分子量Mnとの比Mw/Mnで表される分子量分布が1.5~4.0、c末端カルボキシル基濃度が0.1~300eq/106g、d残留グリコリド量が0.2質量以下、かつ、e1熱重量減少開始温度が210°C以上である前記のPGA組成物。3前記水溶性高分子または水溶性オリゴマーが、ポリビニルアルコール、ポリアルキレングリコール、ポリアクリル酸またはグリコール酸オリゴマーである前記のPGA組成物。また、本発明によれば、前記のPGA組成物から形成されるPGAを含む樹脂成形品が提供される。また、本発明によれば、前記のPGAを含む樹脂成形品を成形体の一部分に備える該成形体が提供される。本発明によれば、実施態様として、以下1~3の成形体が提供される。1成形体が、PGAを含む樹脂成形品を除いた部分に、金属またはPGA以外の樹脂を含む前記の成形体。2成形体が、インクジェット法で成形された3次元成形体である前記の成形体。3成形体が、射出成形回路部品である前記の成形体。さらに、本発明によれば、PGAを含む樹脂成形品または成形体を、アルカリ化合物濃度2~15質量、かつ温度20~95°Cのアルカリ水溶液に、10秒間~110分間浸漬する前記の樹脂成形品または成形体に含まれるPGAの分解方法が提供される。更にまた、本発明によれば、前記のPGAの分解方法の実施態様として、PGAを含む樹脂成形品または成形体を、温度50~200°Cの水媒体に、1分間~14時間接触させた後に、前記アルカリ水溶液に浸漬する前記の樹脂成形品または成形体に含まれるPGAの分解方法が提供される。本発明は、PGA100質量部と、水溶性高分子または水溶性オリゴマー1~25質量部とを含むPGA組成物とすることにより、アルカリ分解が促進されたPGA組成物が得られるので、PGAを含む樹脂成形品に含まれるPGA、特に、PGAを含む樹脂成形品を補助部材として備える樹脂成形体に含まれるPGAを分解するために要する時間を短縮することができる効果を奏する。この結果、PGAの分解を効率化することができ、かつ、PGA以外の材料がアルカリとの接触により腐食することを防ぐことができる効果を奏する。本発明は、PGA100質量部と、水溶性高分子または水溶性オリゴマー1~25質量部とを含むPGA組成物、及び、該PGA組成物を成形してなるPGAを含む樹脂成形品に関する。1.PGAポリグリコール酸本発明において、PGAは、式:-OCH2CO-で表されるグリコール酸繰り返し単位のみからなるグリコール酸のホモポリマーグリコール酸の2分子間環状エステルであるグリコリドGLの開環重合物を含むに加えて、上記グリコール酸繰り返し単位を70モル以上含むPGA共重合体を含むものである。上記グリコリド等のグリコール酸モノマーとともに、PGA共重合体を与えるコモノマーとしては、例えば、シュウ酸エチレン即ち、1,4-ジオキサン-2,3-ジオン、ラクチド類、ラクトン類、カーボネート類、エーテル類、エーテルエステル類、アミド類などの環状モノマー;乳酸、3-ヒドロキシプロパン酸、3-ヒドロキシブタン酸、4-ヒドロキシブタン酸、6-ヒドロキシカプロン酸などのヒドロキシカルボン酸またはそのアルキルエステル;エチレングリコール、1,4-ブタンジオール等の脂肪族ジオール類と、こはく酸、アジピン酸等の脂肪族ジカルボン酸類またはそのアルキルエステル類との実質的に等モルの混合物;またはこれらの2種以上を挙げることができる。本発明において、PGA中の上記グリコール酸繰り返し単位は70モル以上、好ましくは80モル以上、より好ましくは90モル以上、更に好ましくは95モル以上、特に好ましくは98モル以上であり、最も好ましくは99モル以上である実質的にPGAホモポリマーである。この割合が小さすぎると、PGAに期待される強度や分解性が乏しくなる。グリコール酸繰り返し単位以外の繰り返し単位は、30モル以下、好ましくは20モル以下、より好ましくは10モル以下、更に好ましくは5モル以下、特に好ましくは2モル以下であり、最も好ましくは1モル以下の割合で用いられる。本発明において、PGAとしては、所望の高分子量ポリマーを効率的に製造するために、グリコリド70~100質量及び上記した他のコモノマー30~0質量を重合して得られるPGAが好ましい。他のコモノマーとしては、2分子間の環状モノマーであってもよいし、環状モノマーでなく両者の混合物であってもよいが、環状モノマーが好ましい。以下、グリコリド70~100質量及び他の環状モノマー30~0質量を開環重合して得られるPGAについて詳述する。グリコリド開環重合によってPGAを形成するグリコリドは、ヒドロキシカルボン酸の1種であるグリコール酸の2分子間環状エステルである。グリコリドの製造方法は、特に限定されないが、一般的には、グリコール酸オリゴマーを熱解重合することにより得ることができる。グリコール酸オリゴマーの解重合法として、例えば、溶融解重合法、固相解重合法、溶液解重合法などを採用することができ、また、クロロ酢酸塩の環状縮合物として得られるグリコリドも用いることができる。なお、所望により、グリコリドとしては、グリコリド量の20質量を限度として、グリコール酸を含有するものを使用することができる。本発明において、PGAは、グリコリドのみを開環重合させて形成してもよいが、他の環状モノマーを共重合成分として同時に開環重合させて共重合体を形成してもよい。共重合体を形成する場合には、グリコリドの割合は、70質量以上、好ましくは80質量以上、より好ましくは90質量以上、更に好ましくは95質量以上、特に好ましくは98質量以上であり、最も好ましくは99質量以上である実質的にPGAホモポリマーである。環状モノマーグリコリドとの共重合成分として使用することができる他の環状モノマーとしては、ラクチドなど他のヒドロキシカルボン酸の2分子間環状エステルの外、ラクトン類例えば、β-プロピオラクトン、β-ブチロラクトン、ピバロラクトン、γ-ブチロラクトン、δ-バレロラクトン、β-メチル-δ-バレロラクトン、ε-カプロラクトン等、トリメチレンカーボネート、1,3-ジオキサンなどの環状モノマーを使用することができる。好ましい他の環状モノマーは、他のヒドロキシカルボン酸の2分子間環状エステルであり、ヒドロキシカルボン酸としては、例えば、L-乳酸、D-乳酸、α-ヒドロキシ酪酸、α-ヒドロキシイソ酪酸、α-ヒドロキシ吉草酸、α-ヒドロキシカプロン酸、α-ヒドロキシイソカプロン酸、α-ヒドロキシヘプタン酸、α-ヒドロキシオクタン酸、α-ヒドロキシデカン酸、α-ヒドロキシミリスチン酸、α-ヒドロキシステアリン酸、及びこれらのアルキル置換体などを挙げることができる。特に好ましい他の環状モノマーは、乳酸の2分子間環状エステルであるラクチドであり、L体、D体、ラセミ体、これらの混合物のいずれであってもよい。他の環状モノマーは、30質量以下、好ましくは20質量以下、より好ましくは10質量以下、更に好ましくは5質量以下、特に好ましくは2質量以下であり、最も好ましくは1質量以下の割合で用いられる。グリコリドと他の環状モノマーとを開環共重合することにより、PGA共重合体の融点を低下させて加工温度を下げたり、結晶化速度を制御して押出加工性や延伸加工性を改善することができる。しかし、これらの環状モノマーの使用割合が大きすぎると、形成されるPGA共重合体の結晶性が損なわれて、耐熱性、ガスバリア性、機械的強度などが低下する。なお、PGAが、グリコリド100質量から形成される場合は、他の環状モノマーは0質量であり、このPGAも本発明の範囲に含まれる。開環重合反応グリコリドの開環重合または開環共重合以下、総称して、開環共重合ということがある。は、好ましくは、少量の触媒の存在下に行われる。触媒は、特に限定されないが、例えば、ハロゲン化錫例えば、二塩化錫、四塩化錫などや有機カルボン酸錫例えば、2-エチルヘキサン酸錫などのオクタン酸錫などの錫系化合物;アルコキシチタネートなどのチタン系化合物;アルコキシアルミニウムなどのアルミニウム系化合物;ジルコニウムアセチルアセトンなどのジルコニウム系化合物;ハロゲン化アンチモン、酸化アンチモンなどのアンチモン系化合物;などがある。触媒の使用量は、環状エステルに対して、質量比で、好ましくは1~1,000ppm、より好ましくは3~300ppm程度である。グリコリドには通常、微量の水分と、グリコール酸及び直鎖状のグリコール酸オリゴマーからなるヒドロキシカルボン酸化合物とが不純物として含まれている。これら不純物の全プロトン濃度を、好ましくは0.01~0.5モル、より好ましくは0.02~0.4モル、特に好ましくは0.03~0.35モルに調整することにより、生成するPGAの溶融粘度や分子量等の物性を制御することができる。全プロトン濃度の調整は、精製したグリコリドに水を添加することによっても実施することができる。グリコリドの開環共重合は、塊状重合でも、溶液重合でもよいが、多くの場合、塊状重合が採用される。分子量調節のために、ラウリルアルコールなどの高級アルコールや水などを分子量調節剤として使用することができる。また、物性改良のために、グリセリンなどの多価アルコールを添加してもよい。塊状重合の重合装置としては、押出機型、パドル翼を持った縦型、ヘリカルリボン翼を持った縦型、押出機型やニーダー型の横型、アンプル型、板状型、管状型など様々な装置の中から、適宜選択することができる。また、溶液重合には、各種反応槽を用いることができる。重合温度は、実質的な重合開始温度である120°Cから300°Cまでの範囲内で目的に応じて適宜設定することができる。重合温度は、好ましくは130~270°C、より好ましくは140~260°C、特に好ましくは150~250°Cである。重合温度が低すぎると、生成したPGAの分子量分布が広くなりやすい。重合温度が高すぎると、生成したPGAが熱分解を受けやすくなる。重合時間は、3分間~20時間、好ましくは5分間~18時間の範囲内である。重合時間が短すぎると重合が充分に進行し難く、所定の重量平均分子量を実現することができない。重合時間が長すぎると生成したPGAが着色しやすくなる。生成したPGAを固体状態とした後、所望により、更に固相重合を行ってもよい。固相重合とは、PGAの融点未満の温度で加熱することにより、固体状態を維持したままで熱処理する操作を意味する。この固相重合により、未反応モノマー、オリゴマーなどの低分子量成分が揮発除去される。固相重合は、好ましくは1~100時間、より好ましくは2~50時間、特に好ましくは3~30時間で行われる。また、固体状態のPGAを、その融点Tm38°C以上、好ましくはTm38°CからTm100°Cまでの温度範囲内で溶融混練する工程により熱履歴を与えることによって、結晶性を制御してもよい。重量平均分子量Mw本発明におけるPGAは、重量平均分子量Mwが、10,000~800,000の範囲にあるものが好ましく、より好ましくは20,000~600,000、更に好ましくは30,000~400,000、特に好ましくは50,000~300,000の範囲にあるものを選択する。重量平均分子量Mwが小さすぎると、PGAを含む樹脂成形品の強度、特に、補助部材としてのPGAを含む樹脂成形品の強度が不足することがある。重量平均分子量Mwが大きすぎると、PGAの分解と除去を短時間で行うことができる易分解性のPGA組成物を得ることが困難となる。PGAの分解に長時間を要すると、特に、PGAを含む樹脂成形品を成形体の一部分に備え、PGAを含む樹脂成形品を除いた部分に、金属またはPGA以外の樹脂を含む成形体から、PGAを分解し除去するときに、アルカリ水溶液との接触による劣化を避けられないことがある。分子量分布Mw/Mn本発明において、PGAの重量平均分子量Mwと数平均分子量Mnとの比Mw/Mnで表される分子量分布Mw/Mnを1.5~4.0の範囲内にすることによって、早期に分解を受けやすい低分子量領域の重合体成分や分解速度が遅い高分子量領域の重合体成分の量を低減させることで、分解速度を制御することができるので好ましい。分子量分布が大きすぎると、分解速度がPGAの重量平均分子量Mwに依存しなくなり、その制御が困難になることがある。分子量分布が小さすぎると、PGAを含む成形品の強度を、所要の期間持続することが困難になることがある。分子量分布は、好ましくは1.6~3.7、より好ましくは1.65~3.5である。末端カルボキシル基濃度本発明においては、PGAの末端カルボキシル基濃度は、好ましくは0.1~300eq/106g、より好ましくは1~250eq/106g、更に好ましくは6~200eq/106g、特に好ましくは12~75eq/106g、とすることによって、PGAの分解性能を最適な程度に調整することができる。すなわち、PGAの分子中には、カルボキシル基及び水酸基が存在している。このうち分子末端にあるカルボキシル基の濃度、すなわち、末端カルボキシル基濃度が小さすぎると加水分解性が低すぎるため、PGAの分解速度が低下し、PGAの分解と除去を短時間で行うことができる易分解性のPGA組成物を得ることが困難となる。他方、末端カルボキシル基濃度が大きすぎると、PGAの加水分解が早く進行するため、長期間に亘って、機械的強度などPGAの優れた性能を発揮することができず、また、PGAの初期強度が低いため、強度の低下が速くなる。末端カルボキシル基濃度を調整するには、例えば、PGAを重合するときに、触媒または分子量調節剤の種類や添加量を変更するなどの方法によればよい。残留グリコリド量本発明においては、PGAの残留グリコリド量を、好ましくは0.2質量以下、より好ましくは0.15質量以下、特に好ましくは0.12質量以下に抑制することによって、溶融成形加工やその他の加工中に、PGAの分子量が低下することを抑制し、耐水性を向上させることができる。この目的のためには、例えば、PGAを重合するときに、重合の終期好ましくはモノマーの反応率として50以上においてに、重合温度を、系が固相となるように、200°C未満、より好ましくは140~195°C、更に好ましくは160~190°Cとなるように調節することが好ましく、また生成したPGAを残留グリコリドの気相への脱離除去工程に付すことも好ましい。残留グリコリド量が多すぎると、成形加工や塗膜を形成するための加工中にPGAの分子量が低下し、長期間に亘って、性能を発揮することができない。1熱重量減少開始温度本発明においては、PGAの1熱重量減少開始温度を好ましくは210°C以上、より好ましくは213°C以上、特に好ましくは215°C以上とすることによって、成形加工やその他の加工中に、PGAの分子量が低下することを抑制できる。1熱重量減少開始温度の上限としては、通常235°C、好ましくは230°Cである。1熱重量減少開始温度は、PGAの耐熱性の指標として使用されるものであり、PGAを流速10ml/分の窒素気流下、50°Cから2°C/分の昇温速度で加熱したとき、50°CでのPGAの重量初期重量からの重量減少率が1になる温度である。PGAの1熱重量減少開始温度が低すぎると、成形加工やその他の加工中に、PGAの分子量が低下し、長期間に亘って、性能を発揮することができない。1熱重量減少開始温度を210°C以上とするためには、PGAを重合するときに、触媒失活剤、結晶核剤、可塑剤、酸化防止剤などの添加剤の添加量をできるだけ少なくするなどの方法によればよい。融点Tm本発明においては、PGAの融点は、197~245°Cであり、共重合成分の種類及び含有割合によって調整することが好ましい。より好ましくは200~240°C、更に好ましくは205~235°C、特に好ましくは210~230°Cである。PGAの単独重合体の融点は、通常220°C程度である。融点が低すぎると、成形加工やその他の加工を行う場合の強度が不十分であったり、成形加工等を行う場合の温度管理が難しくなる。融点が高すぎると、成形加工性が不足したり、PGAを含む成形品の柔軟性が不足することがある。2.水溶性高分子または水溶性オリゴマー本発明において水溶性高分子とは、その溶解度が室温及び大気圧で、水100g当たり少なくとも1gである樹脂であり、特には限定されない。水溶性高分子の例としては、ポリエチレングリコールやポリプロピレングリコール等のポリアルキレングリコール、ポリビニルアルコール、ポリアクリル酸、ポリアクリル酸ナトリウム、ポリアクリルアミド、ポリN-イソプロピルアクリルアミド、ポリN-ビニル-2-ピロリドン、ポリ2-ヒドロキシエチルメタクリレート、ポリマレイン酸、ポリアクリル酸/ポリマレイン酸共重合体、などが挙げられる。PGAの易分解性を促進する効果の点で、特に好ましいのは、ポリビニルアルコール、ポリアルキレングリコール、またはポリアクリル酸である。水溶性高分子は1種類または2種類以上を用いることができる。本発明において水溶性オリゴマーとは、その溶解度が室温及び大気圧で、水100g当たり少なくとも1gであるオリゴマーであり、その繰り返し単位の種類や繰り返し数は、特には限定されない。水溶性オリゴマーとしては、グリコール酸オリゴマー、乳酸オリゴマー、アルキレングリコールオリゴマーまたはその誘導体、アクリル酸オリゴマー、メタクリル酸オリゴマーまたはこれらの誘導体、アクリルアミドオリゴマーまたはその誘導体、酢酸ビニルオリゴマーの鹸化物またはその誘導体などが挙げられる。PGAの易分解性を促進する効果の点で、特に好ましいのは、グリコール酸オリゴマーであり、繰り返し単位数は、3~20の範囲であるオリゴマーが好ましく、より好ましくは3~15、特に好ましくは4~10の範囲であるオリゴマーである。3.PGA組成物本発明のPGA組成物は、PGA100質量部と、前記の水溶性高分子または水溶性オリゴマー1~25質量部とを含む組成物である。本発明のPGA組成物とは、ペレット、粉末、粒体などのほか、シートまたはフィルム、棒状、チューブ状、ブロック状その他の形状の溶融成形体、容器、真空成形品等の熱成形品、繊維、布帛などを含み、更に、塗料、コーティング剤、インキ、トナー、農薬、医薬、化粧品などの分野における原料または添加剤など、一定の形状を有さず、PGAの分解性や、耐熱性、引張強度等の機械的強度を活かした用途に用いられるものを含み、特定の形状に限定されない。本発明のPGA組成物は、その特性を大きく損なわない限りにおいて、更に、その他の樹脂や添加剤を含むものであってもよい。前記その他の樹脂としては、ポリ乳酸、ポリブチレンサクシネート、ポリエチレンサクシネート、ポリβ-プロピオラクトン、ポリカプロラクトンなどの脂肪族ポリエステル類、ポリウレタン、ポリL-リジンなどのポリアミド類などが挙げられる。添加剤としては、顔料、熱安定剤、酸化防止剤、耐候剤、難燃剤、可塑剤、滑剤、離型剤、帯電防止剤、紫外線吸収剤、着色剤、結晶化促進剤、水素イオン濃度調節剤、充填材等の通常配合される添加剤などがある。熱安定剤や酸化防止剤としては、例えば、ヒンダードフェノール、リン化合物、ヒンダードアミン、イオウ化合物、銅化合物、アルカリ金属のハロゲン化物またはこれらの混合物を使用することができる。これら熱安定剤、酸化防止剤、耐候剤等の添加剤は、一般に溶融混練時または重合時に加えられる。無機充填材としては、タルク、炭酸カルシウム、炭酸亜鉛、ワラストナイト、シリカ、アルミナ、酸化マグネシウム、ケイ酸カルシウム、アルミン酸ナトリウム、アルミン酸カルシウム、アルミノ珪酸ナトリウム、珪酸マグネシウム、ガラスバルーン、カーボンブラック、酸化亜鉛、三酸化アンチモン、ゼオライト、ハイドロタルサイト、金属繊維、金属ウイスカー、セラミックウイスカー、チタン酸カリウム、窒化ホウ素、グラファイト、ガラス繊維、炭素繊維等が挙げられる。有機充填材としては、澱粉、セルロース微粒子、木粉、おから、モミ殻、フスマ等の天然に存在するポリマーやこれらの変性品が挙げられる。PGAへの水溶性高分子または水溶性オリゴマー配合量は、PGA100質量部に対し、1~25質量部であることが必要であり、2~20質量部であることが好ましく、3~15質量部であることがより好ましい。水溶性高分子または水溶性オリゴマーが1質量部未満であると、アルカリ水溶液によるPGAの分解促進の効果が十分得られない。また、水溶性高分子または水溶性オリゴマーが25質量部を超えると、生分解性、耐熱性、機械的強度などPGAの優れた性質が十分発揮されない。本発明のPGA組成物を製造する方法としては、PGAと水溶性高分子または水溶性オリゴマーとを溶融混練する方法が挙げられ、使用する溶融混練機としては、一般的な押出機、例えば、一軸押出機、二軸押出機、ロール混練機、ブラベンダー等が挙げられ、水溶性高分子または水溶性オリゴマーの分散をよくするためには二軸押出機が好ましい。PGAと水溶性高分子または水溶性オリゴマーの混練機への添加方法としては、溶融混練前に、ペレット状または粉末状のPGAと、水溶性高分子または水溶性オリゴマーとを、予めドライブレンドしておく方法や、粉体フィーダーを用いて供給する方法が望ましい。本発明のPGA組成物の溶融粘度は、20~200Pasの範囲であることが好ましい。PGA組成物の溶融粘度が大きすぎると、PGA組成物からPGAを含む樹脂成形品を成形することが困難となることがある。特に、射出成形回路部品を製造する場合のように、比較的薄い被膜状のPGAを含む成形品を備える成形体を得ようとするときは、成形時にPGA組成物が均一に流動することができない場合があり、均一組成のPGAを含む樹脂成形品を得ることが難しくなることがある。他方、PGA組成物の溶融粘度が小さすぎると、PGAを含む樹脂成形品の強度が不足したり、成形時にバリが発生したりすることがある。本発明のPGA組成物の溶融粘度は、より好ましくは25~150Pas、更に好ましくは30~100Pas、特に好ましくは35~80Pasの範囲である。なお、PGA組成物またはPGAの溶融粘度は、樹脂温度230°C、せん断速度100sec-1の条件下で測定したものである。4.PGAを含む樹脂成形品本発明のPGA組成物は、当業者に周知のPGAの成形方法によって、PGAを含む樹脂成形品を形成することができる。本発明のPGA組成物から形成されるPGAを含む樹脂成形品は、アルカリ水溶液に浸漬することにより、容易に分解するものである。本発明のPGA組成物から形成されるPGAを含む樹脂成形品とは、押出成形、射出成形、圧縮成形、射出圧縮成形、トランスファ成形、注型成形、スタンパブル成形、ブロー成形、延伸フィルム成形、インフレーションフィルム成形、積層成形、カレンダー成形、発泡成形、RIM成形、FRP成形、粉末成形またはペースト成形など、溶融成形その他の成形方法により成形された特定の形状を有する成形品のほかに、塗料、コーティング剤、インキ、トナー、農薬、医薬、化粧品などの分野における原料または添加剤など、特定の形状を有さず、PGAの分解性や、耐熱性、引張強度等の機械的強度を活かした用途に用いられるもの全般を意味する。5.PGAを含む樹脂成形品を一部分に備える成形体PGAを含む樹脂成形品は、本発明のPGA組成物から形成される、当該PGAを含む樹脂成形品を単独で使用するもののほか、成形体の一部分に該PGA組成物から形成されるPGAを含む樹脂成形品からなる部材を備え、該成形体のPGAを含む樹脂成形品を除いた部分に、PGAを含む樹脂成形品以外の部材を備える成形体としても使用することができる。本発明のPGA組成物から形成されるPGAを含む樹脂成形品を一部分に備える成形体をアルカリ水溶液に浸漬すれば、該PGAを含む樹脂成形品をアルカリ水溶液に浸漬することとなるので、容易にPGAを分解し除去することができる。成形体の一部分に本発明のPGA組成物から形成されるPGAを含む樹脂成形品を備える成形体としては、特に限定されないが、以下のものなどが含まれる。例えば、先に特許文献2に示した成形回路部品、すなわち、熱可塑性樹脂を射出成形して形成した基体である射出成形品に電気回路や電極を形成した射出成形回路部品が挙げられる。本発明のPGA組成物を用いて、射出成形回路部品を製造する工程においては、本発明のPGA組成物から形成される被覆材がPGAを含む樹脂成形品に相当し、該PGA組成物から形成される被覆材を、基体の一部分の表面に形成し、その後無電解めっきをした後に、本発明のPGA組成物からなる被覆材を除去すればよい。ここで、射出成形品である基体の一部分にPGAから形成される被覆材を設けるためには、射出成形金型内に、表面を粗化した該基体をセットして、本発明のPGA組成物を含有する材料をキャビティ内に注入する方法が採用できる。さらに、本発明のPGA組成物から形成される樹脂成形品を、成形体の一部分に備える成形体としては、先に特許文献4に示した液状または粉末状の樹脂を噴射するインクジェット法で形成される3次元積層成形品3次元成形品、その他、金属、セラミックまたは樹脂の粉末を用いる粉末積層法により形成される3次元積層成形品などが挙げられる。これら3次元積層成形品の補助部材が、本発明のPGA組成物から形成されるPGAを含む樹脂成形品に相当する。本発明のPGA組成物からこれら3次元積層成形品の補助部材としてPGAを含む樹脂成形品を形成するためには、本発明のPGA組成物からなる低融点の粉末を、所定の箇所にインクジェット法により噴射する方法などがある。これらの成形体の一部分に、本発明のPGA組成物から形成されるPGAを含む樹脂成形品を備える成形体は、成形体の該PGAを含む樹脂成形品を除いた部分に、金属またはPGA以外の樹脂を含むことができる。金属としては、鉄、銅、アルミニウム、マグネシウム、黄銅、ニッケルその他が挙げられる。PGA以外の樹脂としては、ポリ塩化ビニル、ポリ塩化ビニリデン、ポリエチレンやポリプロピレン等のポリオレフィン、ポリスチレン、ABS、ポリアミド、アクリル樹脂、ポリアセタール、ポリカーボネート、ポリエステル、ポリフェニレンスルフィド、ポリエーテルエーテルケトンなどが挙げられる。これらの金属やPGA以外の樹脂等が耐アルカリ性が低いものであると、アルカリ水溶液を用いて成形体を処理しPGAを分解させるときに、劣化が生じることがある。成形体の一部分に本発明のPGA組成物から形成されるPGAを含む樹脂成形品を備える成形体であれば、短時間でPGAを分解することができるので、金属やPGA以外の樹脂等の劣化が生じない。6.樹脂成形品または成形体に含まれるPGAの分解1アルカリ水溶液への浸漬本発明のPGA組成物から形成されるPGAを含む樹脂成形品に含まれるPGAの分解方法は、アルカリ化合物濃度2~15質量、かつ温度20~95°Cのアルカリ水溶液に、10秒間~110分間、前記PGAを含む樹脂成形品または成形体を浸漬することによって、アルカリ分解を行うものである。アルカリ水溶液としては、アルカリ金属の水酸化物いわゆる苛性アルカリまたはアルカリ土類金属の水酸化物であるアルカリ化合物の水溶液が挙げられる。具体的には、水酸化リチウム、水酸化ナトリウム、水酸化カリウム、水酸化ルビジウム、水酸化カルシウムまたは水酸化ストロンチウムの水溶液等があるが、水酸化ナトリウムまたは水酸化カリウムの水溶液が、アルカリ水溶液として好ましく用いられる。PGAを含む樹脂成形品または成形体を浸漬するアルカリ水溶液のアルカリ化合物の濃度は、2~15質量である。アルカリ化合物の濃度が低すぎると、PGAの分解と除去が不十分となり、また、PGAのアルカリ分解に要する時間を短時間とすることができない結果、PGA以外の耐アルカリ性が低い材料の劣化を抑制することができないことがある。アルカリ化合物の濃度が高すぎると、PGA以外の耐アルカリ性が低い材料がアルカリで腐食されるおそれがある。アルカリ水溶液のアルカリ化合物の濃度は、好ましくは3~13質量、より好ましくは4~12質量、更に好ましくは5~11質量である。PGAを含む樹脂成形品または成形体を浸漬するアルカリ水溶液の温度は、20~95°Cとする。アルカリ水溶液の温度が低すぎると、PGAのアルカリ分解に要する時間を短時間とすることができず、PGA以外の耐アルカリ性が低い材料の劣化を抑制することができないことがある。アルカリ水溶液の温度が高すぎると、PGA以外の耐アルカリ性が低い材料がアルカリで腐食されるおそれがある。アルカリ水溶液の温度は、好ましくは30~93°C、より好ましくは40~90°C、更に好ましくは50~88°C、特に好ましくは60~85°Cである。PGAを含む樹脂成形品または成形体をアルカリ水溶液に浸漬する時間は、アルカリ水溶液のアルカリ化合物の濃度及びアルカリ水溶液の温度にもよるが、10秒間~110分間浸漬することが必要である。PGAを含む樹脂成形品または成形体をアルカリ水溶液に浸漬する時間が短すぎると、PGAの分解と除去が不十分となるおそれがある。アルカリ水溶液に浸漬する時間が長すぎると、PGA以外の耐アルカリ性が低い材料がアルカリで腐食されるおそれがある。PGAを含む樹脂成形品をアルカリ水溶液に浸漬する時間は、好ましくは1~105分間、より好ましくは5~100分間、更に好ましくは10~95分間、特に好ましくは1~18分間である。PGAを含む樹脂成形品または成形体をアルカリ水溶液に浸漬する方法としては、PGAを含む樹脂成形品または成形体が完全にアルカリ水溶液に没する、いわゆるどぶ漬け方法のほか、アルカリ水溶液を噴霧または流下させてPGAを含む樹脂成形品または成形体の全面をアルカリ水溶液で被覆する方法や、特に、成形体の一部分にPGAを含む樹脂成形品を備える該成形体においては、当該PGAから形成される樹脂成形品をアルカリ水溶液中に没するようにして、PGAから形成される部材を除いた部分はなるべくアルカリ水溶液と接触しないようにする方法などを採用することができる。2水媒体との接触本発明のPGAの分解方法は、アルカリ化合物濃度2~15質量、かつ温度20~95°Cのアルカリ水溶液に、10秒間~110分間浸漬することによって、アルカリ分解を行えばよいが、PGAを含む樹脂成形品または成形体をアルカリ水溶液に浸漬するのに先だって、該PGAを含む樹脂成形品または成形体を、温度50~200°Cの水媒体に、1分間~14時間接触させた後に、アルカリ水溶液に浸漬することが好ましい。温度50~200°Cの水媒体とは、加温された水、すなわち温水、100°C以上に加熱された加圧水、または、100°C以上に加熱されたスチームである。したがって、水媒体との接触は、温水、加圧水、またはスチームのいずれかに接触させる方法を行えばよい。また、スチーム処理を行った後に温水または加圧水への浸漬を行う方法でもよいし、温水または加圧水への浸漬を行った後にスチーム処理を行う方法でもよいが、スチーム処理を行った後に温水への浸漬を行う方法が好ましい。PGAを含む樹脂成形品または成形体を、アルカリ水溶液に浸漬する前に、温度50~200°Cの水媒体に1分間~14時間接触させることによって、PGAの加水分解が適度に進行するので、PGAを分解し除去するために行うアルカリ水溶液への浸漬が短時間で済む。その結果、PGAを含む樹脂成形品または成形体に含まれるPGAを分解し除去する時間が短縮され、特に、PGAを含む樹脂成形品を、補助部材として、その一部分に備える成形体においては、PGAを含む樹脂成形品を除いた部分にある耐アルカリ性が低い材料が、アルカリ水溶液と接する時間が短くて済むので、耐アルカリ性が低い材料を浸食したり汚染したりすることがなく、最終製品としては不要であるPGAを含む樹脂成形品である補助部材のみを速やかに分解し除去することができる。PGAを含む樹脂成形品または成形体に接触させる水媒体としては、無機塩を含まないものとすることが必要であり、蒸留水、イオン交換水、脱イオン水などが挙げられる。PGAを含む樹脂成形品または成形体に接触させる水媒体の温度が、50°C未満である場合は、PGAの加水分解がほとんど進行しないので、PGAを分解するために行うアルカリ水溶液への浸漬を短時間とする効果が得られないことがあり、PGA以外の耐アルカリ性が低い材料の劣化を抑制することができない。PGAを含む樹脂成形品または成形体に接触させる水媒体の温度が、200°Cを超える場合は、PGA以外の材料が高温の水媒体で膨潤したり、熱分解したりするおそれがあり、PGAの加水分解速度の厳密な管理や調整が困難となることがある。また、200°Cを超える温度で処理するために高圧を要するので、装置の大型化など経済性を欠くことがある。PGAを含む樹脂成形品または成形体に接触させる水媒体の温度の範囲は、温水を使用する場合は、好ましくは55~98°C、より好ましくは60~95°C、更に好ましくは62~93°C、特に好ましくは65~90°Cである。加圧水を使用する場合は、好ましくは100~130°C、より好ましくは101~125°C、更に好ましくは102~120°C、特に好ましくは103~115°Cである。スチームを使用する場合は、好ましくは102~180°C、より好ましくは105~170°C、更に好ましくは108~160°C、特に好ましくは110~150°Cである。PGAを含む樹脂成形品または成形体を温度50~200°Cの水媒体に接触させる時間が、1分間未満であると、PGAの加水分解がほとんど進行しないので、PGAを分解するために行うアルカリ水溶液への浸漬を短時間とすることができないことがあり、PGA以外の耐アルカリ性が低い材料の劣化を抑制することができない。水媒体に接触させる時間が、14時間を超えると、水媒体への接触時間とアルカリ水溶液への浸漬時間との合計の浸漬処理時間が過度に長時間となってしまい、また、PGA以外の材料が水により膨潤し、その後のアルカリ水溶液により劣化するおそれがある。PGAを含む樹脂成形品または成形体を温度50~200°Cの水媒体に接触させる時間の好適な範囲は、アルカリ水溶液のアルカリ濃度やアルカリ水溶液への浸漬時間にもよるが、5分間~13時間であり、より好ましくは10分間~12間、更に好ましくは20分間~11時間である。水媒体として加圧水またはスチームを使用する場合は、特に好ましくは、25分間~5時間、最も好ましくは30分間~3時間である。温度50~200°Cの水媒体に接触させる方法としては、PGAを含む樹脂成形品または成形体が完全に水中に没する、いわゆるどぶ漬けする浸漬方法のほか、水を噴霧または流下させてPGAを含む樹脂成形品または成形体の全面を水で被覆する方法や、特に、成形体の少なくとも一部分に、PGAから形成される樹脂成形品を備える該成形体においては、当該PGAから形成される樹脂成形品のみを水中に没するようにする浸漬方法などを採用することができる。また、水媒体としてスチームを使用する場合は、PGAを含む樹脂成形品または成形体を、そのまま、または適当な開口容器に収納して、オートクレーブなどの加熱加圧装置内に置き、所定温度のスチームで、所定時間スチーム処理を行う方法などを採用することができる。以下に、実施例及び比較例を挙げて、本発明についてより具体的に説明するが、本発明はこれら実施例に限られるものではない。実施例及び比較例におけるPGA、PGA組成物、及びPGAを含む樹脂成形品または成形体の物性及び特性の測定方法、並びに、アルカリ水溶液によるPGAの分解状態の判定方法は、以下のとおりである。1重量平均分子量Mw及び分子量分布Mw/Mn:PGAの重量平均分子量Mw及び分子量分布Mw/Mnの測定は、ゲルパーミエーションクロマトグラフィーGPC分析装置を用いて、以下の条件で行った。ヘキサフルオロイソプロパノールセントラル硝子株式会社製の製品を蒸留してから使用に、トリフルオロ酢酸ナトリウム塩関東化学株式会社製を加えて溶解し、5mMトリフルオロ酢酸ナトリウム塩溶媒Aを作成する。溶媒Aを40°C、1ml/分の流速でカラムHFIP-LGHFIP-806M×2:昭和電工株式会社製SHODEX登録商標中に流し、分子量82.7万、10.1万、3.4万、1.0万、及び0.2万の5つの分子量既知のポリメタクリル酸メチルPOLYMERLABORATORIESLtd.製の各10mgと溶媒Aとで10mlの溶液とし、そのうちの100μlをカラム中に通し、屈折率RI検出による検出ピーク時間を求める。5つの標準試料の検出ピーク時間と分子量とをプロットすることにより、分子量の検量線を作成する。次に、試料であるPGA10mgに溶媒Aを加えて10mlの溶液とし、そのうちの100μlをカラム中に通して、その溶出曲線から重量平均分子量Mw、数平均分子量Mn、及び分子量分布Mw/Mnを求める。計算には、株式会社島津製作所製C-R4AGPCプログラムVer1.2を用いた。2末端カルボキシル基濃度PGAの末端カルボキシル基濃度の測定は、PGA約300mgを、150°Cで約3分間加熱してジメチルスルホキシド10mlに完全に溶解させ、室温まで冷却した後、指示薬0.1質量のブロモチモールブルー/アルコール溶液を2滴加えた後、0.02規定の水酸化ナトリウム/ベンジルアルコール溶液を加えていき、目視で溶液の色が黄色から緑色に変わった点を終点とした。その時の滴下量よりPGA1トンあたりの当量として末端カルボキシル基濃度を算出した。3残留グリコリド量PGAの残留グリコリド量の測定は、PGA約100mgに、内部標準物質4-クロロベンゾフェノンを0.2g/lの濃度で含むジメチルスルホキシド2gを加え、150°Cで約5分間加熱して溶解させ、室温まで冷却した後、ろ過を行う。その溶液を1μl採取し、ガスクロマトグラフィGC装置に注入して測定を行った。この測定により得られた数値より、PGA中に含まれる質量として、グリコリド量を算出した。GC分析条件は以下のとおりである。装置:株式会社島津製作所製GC-2010カラム:TC-170.25mmφ×30mカラム温度:150°Cで5分保持後、20°C分で270°Cまで昇温して、270°Cで3分間保持。気化室温度:180°C検出器:FID水素炎イオン化検出器、温度:300°C。41熱重量減少開始温度PGAの1熱重量減少開始温度の測定は、メトラー社製の熱重量測定装置TG50を用い、流速10ml/分で窒素を流し、この窒素雰囲気下、PGAを50°Cから2°C/分の昇温速度で加熱して、重量減少率を測定した。50°CにおけるPGAの重量W50に対し、該重量が1減少したときの温度を正確に読み取り、その温度をPGAの1熱重量減少開始温度とする。5融点TmPGAの融点Tmの測定は、株式会社島津製作所製の示差走査熱量測定機DSCを使用し、PGA試料約10mgを正確に秤量し、室温から255°Cまで、10°C/分で昇温するときの、昇温過程に現れる吸熱ピーク融点を検出することにより行った。6溶融粘度PGA組成物またはPGAの溶融粘度の測定は、アルカリ水溶液に浸漬してアルカリ分解を行う前の試料について、株式会社島津製作所製の流動特性評価装置商品名フローテスターCFT-500D/100Dを使用し、樹脂温度230°C、せん断速度100sec-1の条件下で測定した。7アルカリ水溶液処理によるPGAの分解状態の判定アルカリ水溶液によるPGAの分解状態の判定は、PGA組成物またはPGAから形成した試料をアルカリ水溶液に浸漬し、アルカリ水溶液で試料が完全に溶解して、消失したことを目視で観察して、PGAの分解の完了と判定した。PGAが完全に溶解するまでのアルカリ水溶液への浸漬時間を測定した。[参考例]PGAの合成グリコリドの合成ジャケット付き撹拌槽に、濃度70質量のグリコール酸水溶液を仕込み、缶内液を200°Cまで加熱昇温し、水を系外に留出させながら縮合反応を行った。次いで、缶内圧を段階的に減圧しながら、生成水、未反応原料などの低沸点物質を留去し、グリコール酸オリゴマーを得た。上記で調製したグリコール酸オリゴマーを反応槽に仕込み、溶媒としてジエチレングリコールジブチルエーテルを加え、更に、可溶化剤としてオクチルテトラエチレングリコールを加えた。加熱及び減圧下で解重合反応させて、生成グリコリドと溶媒とを共留出させた。留出物は、温水を循環させた二重管式コンデンサーで凝縮し、受器に受けた。受器内の凝縮液は、二液に層分離し、上層が溶媒で、下層がグリコリド層に凝縮された。該受器の底部から液状グリコリドを抜き出し、得られたグリコリドを、塔型精製装置を用いて精製した。回収した精製グリコリドは、DSC測定による純度が99.99以上であった。重合ジャケット構造を有し、密閉可能な容積56lの容器内に、上記グリコリド22.5kg、二塩化錫2水和物0.68g30ppm、及び水1.49gを加え、全プロトン濃度を0.13モルに調整した。容器を密閉し、撹拌しながらジャケットにスチームを循環させ、100°Cになるまで加熱して、内容物を溶融し、均一な液体とした。内容物の温度を100°Cに保持したまま、内径24mmの金属SUS304製管からなる装置に移した。170°C熱媒体油を循環させ、7時間保持して重合を行った。ジャケットに循環させている熱媒体油を冷却することにより、重合装置を冷却した後、生成PGAの塊状物を取り出した。収率は、ほぼ100であった。塊状物を、粉砕機により粉砕した。得られたPGAの重量平均分子量Mwは200,000、分子量分布Mw/Mnは2.45、末端カルボキシル基濃度は37eq/106g、残留グリコリド量は0.07質量、1熱重量減少開始温度は217°C、融点Tmは221°Cで、溶融粘度は300Pasであった。実施例1上記の参考例によって製造したPGA95質量部と、ポリビニルアルコール日本合成化学工業株式会社製、商品名エコマティ。以下、PVAということがある。5質量部とを、ノズル径3mmである20φ二軸押出機シリンダー温度240~270°C、ノズル温度250°Cで溶融混練して、ストランド状に押出し、長さ3mmに切断して、PGA組成物のペレットを製造した。該PGA組成物のペレット100mgをプレス成形して得た厚み0.5mmのシートをPGA組成物試料とした。前記PGA組成物試料を、70°Cに温度調整したイオン交換水50mlに3時間浸漬した後、該PGA組成物試料を取り出し、乾燥することなく、80°Cに温度調整したアルカリ化合物濃度5質量のNaOH水溶液50mlに浸漬して、PGA組成物がアルカリ分解して除去されるまでの時間を測定したところ、75分でPGA組成物が消失した。なお、NaOH水溶液に浸漬する前のPGA組成物試料について、重量平均分子量Mwと溶融粘度を測定したところ、重量平均分子量Mwは130,000であり、溶融粘度は54Pasであった。実施例2ポリビニルアルコール5質量部を、ポリエチレングリコールシグマアルドリッチ社製。以下、PEGということがある。5質量部に変えたことを除いて、実施例1と同様にPGA組成物のペレットを製造し、PGA組成物試料を得て、アルカリ分解させた。PGA組成物は、105分で消失した。なお、アルカリ分解前のPGA組成物試料の重量平均分子量Mwは149,000であり、溶融粘度は41Pasであった。実施例3ポリビニルアルコール5質量部を、グリコール酸オリゴマー株式会社クレハ製。以下、GAOということがある。10質量部に変え、PGAを90質量部としたこと、及び、70°Cに温度調整したイオン交換水50mlへの浸漬を行わなかったことを除いて、実施例1と同様にPGA組成物のペレットを製造し、PGA組成物試料を得て、アルカリ分解させた。PGA組成物は、90分で消失した。なお、アルカリ分解前のPGA組成物試料の重量平均分子量Mwは100,000であり、溶融粘度は44Pasであった。比較例1ポリビニルアルコールを配合することなく、PGAのみを使用して、実施例1と同様の方法で、PGAのペレットを製造し、PGA試料を得て、アルカリ分解させた。PGAは、120分で消失した。なお、アルカリ分解前のPGA試料の重量平均分子量Mwは100,000であり、溶融粘度は81Pasであった。比較例270°Cに温度調整したイオン交換水50mlに5時間浸漬したことを除いて、比較例1と同様にして、PGA試料をアルカリ分解させた。PGAは、105分で消失した。なお、アルカリ分解前のPGA試料の重量平均分子量Mwは80,000であり、溶融粘度は19Pasであった。比較例370°Cに温度調整したイオン交換水50mlに2時間浸漬したことを除いて、比較例1と同様にして、PGA試料をアルカリ分解させた。PGAは、145分で消失した。なお、アルカリ分解前のPGA試料の重量平均分子量Mwは150,000であり、溶融粘度は256Pasであった。実施例1~3、及び比較例1~3の結果をまとめて表1に示す。表1の結果から、PGAと水溶性高分子PVAまたはPEG、またはPGAと水溶性オリゴマーGAOを含むPGA組成物とした実施例1~3においては、PGAがアルカリ水溶液によって分解され、除去される時間表中のNaOH水溶液中での消失時間が短くなったことが分かる。また、実施例1及び2において、PGAと水溶性高分子を含むPGA組成物は、70°Cの水に3時間浸漬しても、分子量の低下が比較例1より小さいことから、アルカリ分解処理前の安定性があることが分かった。これに対して、PGAに、水溶性高分子または水溶性オリゴマーを配合しない比較例1~3においては、PGAがアルカリ水溶液によって分解され、除去されるのに要する時間が長かった。また、アルカリ分解処理前に、PGA試料を、70°Cの水に5時間浸漬した比較例2では、アルカリ分解前の分子量の低下が大きいことから、水への浸漬によりPGAの加水分解が既に進行していると推察されるにもかかわらず、アルカリ水溶液によってPGAが分解され除去されるのに要する時間は、例えば、アルカリ分解前の分子量と溶融粘度が大きいことから、より高分子量であると推察されるPGAをアルカリ分解する実施例3に比較して長かった。これらのことから、PGAと水溶性高分子または水溶性オリゴマーとを所定量含むPGA組成物が、当業者が予測できない顕著な効果を奏するものであることが分かった。"